Состав для защитного покрытия
PROTECTIVE COATING COMPOSITION

Изобретение относится к водно-восковым защитным составам от атмосферного воздействия, старения, биоповреждений металлических изделий и может быть использовано во всех отраслях для консервации техники при хранении на открытых площадках.
Известен состав для защитного покрытия на водно-восковой основе (патент ГДР N 22805, кл. 22 G 7/02, 1959 г.), включающий воскообразное вещество (монтанвоск, церезин, парафиновую фракцию), эмульгатор (синтетические жирные кислоты, прямогонный бензин, аммиак) и воду.
Недостатком данного состава является неудовлетворительные антикоррозионные характеристики. Кроме того, необходима подготовка поверхности изделия - удаление ржавчины для получения качественного покрытия и предотвращения проявления пленочной коррозии. После нанесения на металл защитное покрытие, получаемое из указанного известного состава, представляет собой полутвердую воскообразную пленку, легко снимаемую даже при небольшом механическом усилии.
17
21
Наиболее близким к заявляемому изобретению составом того же назначения по совокупности существенных признаков, является состав для защитного покрытия, включающий, мас. %: нефтяной церезин с температурой каплепадения 65-95°С - 15,0-25,0; однозамещенные амиды фракции СЖК С-С трибората моноэтаноламина - 2,0-8,0; вода - остальное (патент RU 2156268). Существенными недостатками данного состава являются его невысокие антикоррозионные характеристики в результате растрескивания и отслаивания вследствие снижения адгезионных и пластифицирующих свойств покрытия из воскообразного вещества в композиции с эмульгатором, а также низкая стабильность исходного состава, приводящая к расслоению композиции при хранении.
Из анализа известных аналогичных технических решений выявлено, что технической проблемой в данной области является необходимость расширения арсенала антикоррозионных составов для защиты металлических поверхностей.
Техническим результатом предлагаемого изобретения является повышение коррозионной стойкости изделий черных металлов в условиях повышенной влажности и температуры, а также при воздействии соляного тумана.
Указанный технический результат достигается тем, что известный состав для защитного покрытия, содержащий церезин, эмульгатор и воду, согласно предлагаемому изобретению в качестве эмульгатора содержит продукт взаимодействия животного жира с диэтаноламином и борной кислотой, взятых в массовом соотношении 65:21:14, и дополнительно содержит ксилол при следующем содержании компонентов, мас. %:
Церезин
18,0-23,0
Животный жир, диэтаноламин, борная кислота в
4,0-5,0
массовом соотношении 65:21:14
Ксилол
12,0-20,0
Вода
до 100
При других соотношениях компонентов состава, кроме заявленных, не удается достичь усиления защитных свойств металлических поверхностей.
Отличительной особенностью предлагаемого изобретения является использование органического растворителя - ксилола, что позволяет перевести церезин в жидкую фазу без нагревания и облегчает процесс диспергирования. Кроме того, вместо труднодоступного готового эмульгатора предлагается его получение в процессе приготовления состава из широко представленных на рынке компонентов, что значительно сокращает затраты при его производстве.
Пример 1 (прототип).
Церезин
15,0
Однозамещенные амиды фракции СЖК С<sub>17</sub>-С<sub>21</sub>
2,0
трибората моноэтанолами
Вода
до 100
Пример 2. Состав при минимальном содержании компонентов, мас. %:
Церезин
18,0
Животный жир, диэтаноламин, борная кислота в
4,0
массовом соотношении
65:21:14
Ксилол
12,0
Вода
до 100
Пример 3. Состав при максимальном содержании компонентов, мас. %:
Церезин
23,0
Животный жир, диэтаноламин, борная кислота в
5,0
массовом соотношении 65:21:14
Ксилол
20,0
Вода
до 100
Из полученных составов путем интенсивного перемешивания миксером готовят эмульсии, которые испытывают на антикоррозионные свойства и биостойкость.
Исследование антикоррозионных свойств стали проводилось согласно ГОСТ 9.054-75 на образцах из стали марки Ст3 (табл. 1).
Коррозионные испытания меди проводили на медных пластинах в условиях периодической конденсации влаги: прототип обеспечивает 14 суток защиты во влажной атмосфере, в то время как образцы из примеров 2 и 3 гораздо дольше (от 41 до 48 суток защиты).
Биостойкость определяли согласно ГОСТ 9.048-89. Зараженные образцы помещали в открытой чашке Петри в эксикатор и выдерживали в условиях, оптимальных для роста грибов и бактерий: температуре 27-28°С и влажности 98% в течение 28 сут. В образце из примера 1 после проведения испытания под микроскопом были обнаружены проросшие споры, спороношение отсутствовало. В то время как в образцах из примеров 2 и 3 визуально и под микроскопом прорастания спор и конидий не было обнаружено.
После проведения сравнительного анализа предлагаемого изобретения с прототипом можно сделать вывод, что предлагаемое техническое решение позволяет существенно снизить скорость коррозии, увеличить степень защиты изделий из черных и цветных металлов. Также предлагаемый состав устойчив к расслоению и биостоек, что позволяет увеличить его срок службы. Таким образом, заявленный состав соответствует требованиям к показателям качества состава для защитного покрытия.